(57)【特許請求の範囲】
【請求項１】
ノボラック樹脂、変性ノボラック樹脂、変性ロジン、テルペン樹脂、Ｃ５及びＣ９系石油樹脂、及びクマロン樹脂からなる群から選ばれる１種以上の低分子量樹脂と、トナーの結着樹脂と同一の樹脂と、離型剤とを含むことを特徴とするトナー用離型剤マスターバッチ。
【請求項２】
前記離型剤の添加量が、２５質量％以下であることを特徴とする請求項１に記載のトナー用離型剤マスターバッチ。
【請求項３】
前記低分子量樹脂とトナーの結着樹脂と同一の樹脂の質量比が７：３〜３：７であることを特徴とする請求項１又は２に記載のトナー用離型剤マスターバッチ。
【請求項４】
前記トナーの結着樹脂と同一の樹脂は、ポリエステル樹脂であることを特徴とする請求項１〜３のいずれかに記載のトナー用離型剤マスターバッチ。
【請求項５】
請求項１〜４のいずれかに記載の離型剤マスターバッチ、結着樹脂、及び着色剤を含む樹脂混練物を粉砕してなることを特徴とする粉砕トナー。
【請求項６】
請求項１〜４のいずれかに記載の離型剤マスターバッチ、結着樹脂、及び着色剤を溶融混練する工程、
前記混練物を冷却し、粉砕する工程、及び
前記粉砕物を分級する工程
を具備することを特徴とする粉砕トナーの製造方法。
【発明の詳細な説明】
【技術分野】
【０００１】
本発明は、トナー用離型剤マスターバッチ、この離型剤マスターバッチを用いた粉砕トナー、及びその製造方法に関する。
【背景技術】
【０００２】
電子写真装置において、トナー画像を転写された記録材は、一般に、熱及び圧力による熱ロール方式の定着装置により定着される。このような定着方式では、記録材上のトナー画像の一部がローラーに付着し、次のトナー画像の定着の際に記録材が汚れてしまう、いわゆるオフセット現象が生ずることがある。このようなオフセット現象を防止するため、定着装置のローラーにオイルを塗布する方法がある。
【０００３】
しかし、定着装置のローラーにオイルを塗布することによりオフセット現象を防止することは可能であるが、画像表面にオイル膜が形成されて、画像上に加筆することができなかったり、表面がべとべとしたり、またオイルを塗布するための塗布装置が必要であったりという問題があり、最近では、オイルを用いない、オイルレス定着が求められている。
【０００４】
一方、トナーには、低温定着性や耐久性も求められている。
【０００５】
このような要求を満たす方法として、トナー中に離型剤を含有させる方法があるが、耐オフセット性の向上、低温定着、高耐久性、及び定着器のオイルレス化をすべて達成するためには、多量の離型剤を添加することが必要とされている。しかし、離型剤はトナーを構成するポリエステル樹脂のような結着樹脂と混ざりにくいため、結着樹脂中に均一に分散させることはできず、多量の離型剤を添加することは困難である。そのため、離型剤と混ざりやすい石油樹脂等の低分子樹脂と離型剤をあらかじめ混練して離型剤マスターバッチを作り、この離型剤マスターバッチを結着樹脂及び着色剤と混練し、粉砕してトナーを製造することが提案されている（例えば、特許文献１及び２参照）。
【０００６】
しかしながら、低分子量樹脂はポリエステル樹脂と混ざりにくいため、このような離型剤マスターバッチを結着樹脂及び着色剤と混練すると、低分子量樹脂はポリエステル樹脂中で海島構造を形成する。海島構造が形成されると、低分子量樹脂が粉砕トナーの粉砕界面となり、低分子量樹脂や低分子量樹脂中に分散した離型剤がトナー粒子の表面に露出してしまう。その結果、トナー粒子がドクターブレードに固着／融着したり、トナー粒子同士の固結や凝集、感光体へのフィルミングが生じ、保存安定性などに問題が生じる。
【０００７】
また、これらの低分子量樹脂は、ホットメルト接着剤に用いられていることからわかるように、接着力が高いので、ホットオフセットを発生しやすいという問題もある。
【特許文献１】特開２００４−２９５０４６号公報
【特許文献２】特開２００５−１７５９３号公報
【発明の開示】
【発明が解決しようとする課題】
【０００８】
本発明は、このような事情の下になされ、耐オフセット性、感光体へのフィルミング保存安定性に優れ、ドクターブレードに対して固着／融着を引き起こしたり、トナー同士の固結や凝集が生ずることのないトナー用離型剤マスターバッチ、このような離型剤マスターバッチを用いたトナー、及びその製造方法を提供することを目的とする。
【課題を解決するための手段】
【０００９】
上記課題を解決するため、本発明の第１の態様は、ノボラック樹脂、変性ノボラック樹脂、変性ロジン、テルペン樹脂、Ｃ５及びＣ９系石油樹脂、及びクマロン樹脂からなる群から選ばれる１種以上の低分子量樹脂と、トナーの結着樹脂と同一の樹脂と、離型剤とを含むことを特徴とするトナー用離型剤マスターバッチを提供する。
【００１０】
このような離型剤マスターバッチにおいて、離型剤の添加量は、２５質量％以下であることが望ましい。また、低分子量樹脂とトナーの結着樹脂と同一の樹脂の質量比は、７：３〜３：７であることが望ましい。
【００１１】
トナーの結着樹脂と同一の樹脂としては、ポリエステル樹脂を用いることができる。
【００１２】
本発明の第２の態様は、以上の離型剤マスターバッチ、結着樹脂、及び着色剤を含む樹脂混練物を粉砕してなることを特徴とする粉砕トナーを提供する。
【００１３】
本発明の第３の態様は、以上の離型剤マスターバッチ、結着樹脂、及び着色剤を溶融混練する工程、前記混練物を冷却し、粉砕する工程、及び前記粉砕物を分級する工程を具備することを特徴とする粉砕トナーの製造方法を提供する。
【発明の効果】
【００１４】
本発明によると、低分子量樹脂とともに、結着樹脂と同一の樹脂を配合することにより、結着樹脂中に離型剤が均一に分散したトナー用離型剤マスターバッチが得られる。この離型剤マスターバッチを用いて得た粉砕トナーは、耐オフセット性、感光体へのフィルミング保存安定性に優れ、ドクターブレードに対して固着／融着を引き起こしたり、トナー同士の固結や凝集が生ずることがない。
【発明を実施するための最良の形態】
【００１５】
以下、図面を参照して、発明を実施するための最良の形態について説明する。
【００１６】
本発明の第１の実施形態に係るトナー用離型剤マスターバッチは、所定の低分子量樹脂と、トナーの結着樹脂と同一の樹脂と、離型剤とを含むことを特徴とする。
【００１７】
低分子量樹脂は、ノボラック樹脂、変性ノボラック樹脂、変性ロジン、テルペン樹脂、Ｃ５及びＣ９系石油樹脂、及びクマロン樹脂からなる群から選ばれる１種以上である。
【００１８】
変性ロジンとしては、エステルガム、水添ロジン、マレイン化ロジンがある。テルペン樹脂としては、α−ピネン、β−ピネン、ジペンテン、リモネン等のテルペン化合物の重合体又は共重合体が挙げられる。また、Ｃ５系石油樹脂としては、イソプロピレン、ピペリレン、２−メチルブテン、シクロペンタジエン等を主成分とするものが挙げられ、Ｃ９系石油樹脂としては、スチレン、ビニルトルエン、α−メチルスチレン、インデン等を主成分とするものが挙げられる。
【００１９】
離型剤としては、従来公知の離型剤を用いることができる。そのような離型剤として、  低分子量ポリエチレン、低分子量ポリプロピレン、パラフィン等の極性の低いもの或いはカルナバワックス、エステル系等の極性の高いものを挙げることが出来る。また、エマルジョンタイプのカルボキシル基変性ポリオレフィンとして、エチレン、プロピレン、ブテン−１、ペンテン−１等のオレフィン単位を骨格としてカルボキシル基を有するように変性され、かつアンモニアまたはアミンでカルボキシル基の少なくとも一部が中和されたポリエチレンワックス、ポリプロピレンワックス等を使用することも可能である。これらのワックスのうち、カルナバワックスが好ましい。  
トナーの結着樹脂としては、公知のものを含む広い範囲から選択することができる。具体的には、ポリスチレン、スチレン−アクリル酸エステル共重合体、スチレン−メタクリル酸共重合体、およびスチレン−ブタジエン共重合体などのスチレン系樹脂をはじめ、飽和ポリエステル樹脂、不飽和ポリエステル樹脂、エポキシ樹脂、フェノール樹脂、クマロン樹脂、キシレン樹脂、塩化ビニル樹脂、ポリオレフィン樹脂などが例示でき、これらの樹脂を二種類以上組み合わせて用いてもよい。なお、これらの樹脂のうち、ポリエステル系樹脂が好ましい。
【００２０】
以上の各成分を含む離型剤マスターバッチにおいて、離型剤の添加量は、２５質量％以下であることが好ましく、１５％〜２０質量％であることがより好ましい。離型剤の添加量が２５質量％を超えると、離型剤マスターバッチ製造時に離型剤のブリードが発生したり、サージングを引き起しやすい。
【００２１】
また、低分子量樹脂とトナーの結着樹脂と同一の樹脂の質量比は、７：３〜３：７であることが好ましく、５：５であることがより好ましい。低分子量樹脂の割合が７：３を超えると、トナー耐久性が低下し、３：７未満では離型剤マスターバッチの製造が困難                                    となる。
【００２２】
本発明の第１の実施形態に係るトナー用離型剤マスターバッチは、以上説明した各成分を混合し、溶融混練した後、延伸し、かつ粉砕することにより得ることができる。
【００２３】
本発明の第２の実施形態に係る粉砕トナーは、以上のようにして得たトナー用離型剤マスターバッチを用いて、次のようにして製造される。
【００２４】
まず、離型剤マスターバッチ、結着樹脂、及び着色剤を含むトナー原料を、混合機により混合する。混合機としては、ヘンシェルミキサー、スーパーミキサー、Ｖ型ブレンダー、ナウターミキサー等、任意のものを用いることが出来る。
【００２５】
原料混合物は、次いで混練機に供給され、そこで溶融混練される。混練機としては、二軸押出し混練機及び単軸押出し混練機等の押出し混練機、連続式２本ロールミル、連続式３本ロールミル及びバッチ式ロールミル等のオープンロール型混練機等、任意の型のものを用いることができる。
【００２６】
混練機からの溶融混練物は、通常、トナーの製造に用いられる方法に従って、冷却され、粉砕され、所定の粒度に分級されて、トナー粒子母体が得られる。冷却手段、粉砕手段及び分級手段は、特に限定されず、通常トナーの製造に用いられるものを採用することが出来る。例えば、冷却には、圧延や空気流の吹き付けによる冷却手段を用いることができ、粉砕には、衝突板式粉砕機等の気流粉砕機を用いることができ、分級には、様々な気流分級機を用いることができる。
【００２７】
このようにして得たトナー粒子母体に、シリカ等の外添剤を加え、混合・攪拌することにより、粉砕トナーが得られる。
【００２８】
以上説明した本発明の第２の実施形態に係る粉砕トナーは、結着樹脂、着色剤、離型剤、外添剤以外に、電荷制御剤を含むことができる。荷電制御剤としては、通常、電子写真用トナーに使用される任意のものを使用可能である。
【００２９】
以上説明したように、本発明の第２の実施形態に係る粉砕トナーは、所定の離型剤マスターバッチを用いることにより、多量の離型剤の含有を可能としたものである。従来、低分子量樹脂を含む離型剤マスターバッチを用いることにより、多量の離型剤を配合しようとする提案があるが、マスターバッチがトナーの結着樹脂中で海島構造を形成し、低分子量樹脂が粉砕トナーの粉砕界面となり、低分子量樹脂や低分子量樹脂中に分散した離型剤がトナー粒子の表面に露出し、トナー粒子のドクターブレードへの固着／融着、トナー粒子同士の固結や凝集、感光体へのフィルミング、保存安定性が低いという様々な問題を生じていた。本発明では、低分子量樹脂に加え、トナーの結着樹脂と同一の樹脂を配合して離型剤マスターバッチを形成することにより、これらの問題をすべて解決した。
【００３０】
即ち、離型剤とトナーの結着樹脂と同一の樹脂とは混ざりにくいため、トナー粒子に離型剤を高濃度に分散させることは困難であるが、低分子量樹脂とマスターバッチを形成し、これを結着樹脂と混練することにより、トナー粒子に離型剤を高濃度に分散させることが可能となる。しかし、このような低分子量樹脂と離型剤のみからなるマスターバッチを用いたのでは、マスターバッチが結着樹脂中で海島構造を形成して、様々な問題を生じてしまう。
【００３１】
これに対し、本発明では、あらかじめマスターバッチ中にもトナーの結着樹脂と同一の樹脂を配合しておくことにより、結着樹脂とマスターバッチとを混練した際に、海島構造の形成を防止して、均質な混練物が得られ、その結果、離型剤が均一に高濃度に分散されたトナー粒子を得ることができる。
【００３２】
以下、本発明の実施例と比較例を示し、本発明について更に具体的に説明する。
【００３３】
実施例
下記表１〜３に示す配合組成の低分子量樹脂、ポリエステル樹脂、及び離型剤をヘンシェルミキサー（三井鉱山社製）を用いて混合した後、二軸押出機により溶融混練した。得られた混練物を冷却して延伸し、フェザーミル（ホソカワミクロン社製）で２ｍｍ以下の粒径に粉砕して、実施例１〜２６の離型剤マスターバッチを得た。
【００３４】
得られた実施例１〜２６の離型剤マスターバッチのそれぞれ３０質量部、結着樹脂６５質量部、着色剤４質量部（ＥＣＲ−１０１：大日精化工業（株））、及び荷電制御剤１質量部（ＬＲ１４７：日本カーリット（株））をヘンシェルミキサーで十分に混合した後、２軸押出機で溶融混練し、冷却した後、衝突板式粉砕機「ディスバージョンセパレーター」（日本ニューマチック工業（株）製）を用いて粉砕し、その後、分級工程を経て、重量平均粒子径９．０μｍの粉体を得た。得られた粉体１００質量部に、外添剤として疎水性シリカ「ＲＸ２００」（日本アエロジル社製）を、１．５質量部添加し、１０リットルのヘンシェルミキサーで３２００ｒ／ｍｉｎ、１８０秒間攪拌し、粉体に表面処理を施して、実施例１〜２６のマゼンタトナーを得た。
【表１】
0004576563.tif 000002
【００３５】
【表２】
0004576563.tif 000003
【００３６】
【表３】
0004576563.tif 000004
【００３７】
次に、下記表４に示す配合組成の低分子量樹脂、ポリエステル樹脂、及び離型剤を用いて、実施例１〜２６と同様にして、比較例１〜９のマスターバッチを得た。
【００３８】
また、得られたマスターバッチを用いて、実施例１〜２６と同様にして、比較例１〜９のマゼンタトナーを得た。
【表４】
0004576563.tif 000005
【００３９】
以上のようにして製造した実施例１〜２６及び比較例１〜９のマゼンタトナーを、オイル塗布ユニットを取り外した「ページプレストＮ５」（カシオ計算機（株）製）に実装し、画像印刷を行い、ドクターブレードへの固着／融着による白スジ、トナー同士の凝集による白スジ、ホットオフセット、ドラムフィルミング、保存安定性について評価した。その結果を下記表５及び６に示す。
【００４０】
なお、評価基準は次の通りである。
【００４１】
１．ドクターブレードへの固着／融着による白スジ
○：白スジ無し
×：白スジ有り
２．トナー同士の凝集による白スジ
○：白スジ無し
×：白スジ有り
３．ホットオフセット
○：ホットオフセット無し
×：ホットオフセット有り
４．ドラムフィルミング
○：ドラムフィルミング無し
×：ドラムフィルミング有り
５．保存性
温度５０℃、湿度９０％の雰囲気で１週間保存した後の保存安定性を評価した。
【００４２】
○：良好
△：やや不良
×：不良
【表５】
0004576563.tif 000006
【００４３】
【表６】
0004576563.tif 000007
【００４４】
上記表５及び６から、ポリエステル樹脂、低分子量樹脂及び離型剤を含む離型剤マスターバッチを用いて製造した実施例１〜２６のトナーは、いずれも耐久性／オフセット性／耐ドラムフィルミング／保存安定性に優れていることがわかる。
【００４５】
これに対し、ポリエステル樹脂を含有せず、低分子量樹脂と離型剤のみで離型剤マスターバッチを製造した比較例１〜９は、結着樹脂であるポリエステル樹脂中で離型剤マスターバッチが海島構造を形成するため、粉砕時の粉砕界面となり、トナー表面に露出してしまった。その結果、トナーがドクターブレードに固着／融着したり、トナー同士の固結や凝集、感光体へのフィルミングが生じたり、保存安定性が悪化した。
【００４６】
なお、実施例１〜２６では、１種類の離型剤のみを用いたが、２種類以上の離型剤を用いてもよい。また、実施例１〜２６では、１種類の低分子量樹脂のみを用いたが、２種類以上の低分子量樹脂を用いてもよい。更に、実施例１〜２６では、二軸押し出し混練機で離型剤マスターバッチを製造したが、バッチ式加圧ニーダーやバンバリーミキサーで製造してもよい。更にまた、実施例１〜２６では、二軸押し出し混練機でトナー化を行ったが、連続式ロールミルでトナー化を行ってもよい。
【００４７】
また、実施例１〜２６では、結着樹脂としてポリエステル樹脂を用いたが、ポリエステル樹脂に限らず、スチレン樹脂、アクリル樹脂、エポキシ樹脂を用いることも可能であり、これらの樹脂を結着樹脂として用いるとともに、離型剤マスターバッチ中に配合することにより、同様に、離型剤の結着樹脂への分散性を向上させることができる。